(57)【要約】  本発明はディスプレイパネル用視認性改善フィルム、およびそれを含むディスプレイ装置に関するものである。より詳細には、光硬化性樹脂層内に分散した金属コーティング無機酸化物微粒子を含み、特にレーザポインタに対する視認性を高めることができながらも、優れた物理的、光学的特性を示すことができるディスプレイパネル用視認性改善フィルムおよびそれを含むディスプレイ装置に関するものである。【特許請求の範囲】
【請求項１】
基材；および
前記基材の少なくとも一面に備えられた光硬化性樹脂層を含み；
前記光硬化性樹脂層は、平均粒径が１〜１０μｍである金属コーティング無機酸化物微粒子を分散した形態で含み；
下記計算式１で表される相対視認性評価値が４以上である；
ディスプレイパネル用視認性改善フィルム：
［計算式１］
視認性評価値＝Ｂ１／Ａ１
前記計算式１において、
Ａ１は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルムをガラススライドに接合した後、ブラックアクリル板上に置いて法線の４５゜方向でレーザ光を照射したとき正面で測定される輝度値であり、
Ｂ１は、前記ディスプレイパネル用視認性改善フィルムをガラススライドに接合した後、ブラックアクリル板上に置いて法線の４５゜方向で同じレーザ光を照射したとき正面で測定される輝度値である。
【請求項２】
前記金属コーティング無機酸化物微粒子は、平均粒径が１〜７μｍであり、扁平率が０．５以上である、請求項１に記載のディスプレイパネル用視認性改善フィルム。
【請求項３】
下記計算式２で表される輝度比値が８０％以上である、請求項１または２に記載のディスプレイパネル用視認性改善フィルム：
［計算式２］
輝度比＝（Ｂ２／Ａ２）×１００
前記計算式２において、
Ａ２は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルムをガラススライドに接合した後、バックライト面に置いたとき、正面で測定される輝度値であり、
Ｂ２は、前記ディスプレイパネル用視認性改善フィルムをガラススライドに接合した後、バックライト面に置いたとき、正面で測定される輝度値である。
【請求項４】
下記計算式３で表される白濁度比値が１０以下である、請求項１から３のいずれか一項に記載のディスプレイパネル用視認性改善フィルム：
［計算式３］
白濁度比＝Ｂ３／Ａ３
前記計算式３において、
Ａ３は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルムをガラススライドに接合した後、ブラックアクリル板上に置いて９ｌｘの条件に置いたとき、正面７ｃｍの高さで測定された輝度値（ｃｄ／ｍ２）であり、
Ｂ３は、前記ディスプレイパネル用視認性改善フィルムをガラススライドに接合した後、ブラックアクリル板上に置いて９ｌｘの条件に置いたとき、正面７ｃｍの高さで測定された輝度値（ｃｄ／ｍ２）である。
【請求項５】
前記金属コーティング無機酸化物微粒子は、アルミニウム、金、銀、マグネシウム、白金、銅、チタン、ジルコニウム、ニッケル、スズ、ケイ素、およびクロムからなる群より選ばれた１種以上の金属を含む、請求項１から４のいずれか一項に記載のディスプレイパネル用視認性改善フィルム。
【請求項６】
前記金属コーティング無機酸化物微粒子は、金属成分を５〜５０ｗｔ％で含む、請求項１から５のいずれか一項に記載のディスプレイパネル用視認性改善フィルム。
【請求項７】
前記金属コーティング無機酸化物微粒子は、前記光硬化性樹脂１００重量部に対して１〜２０重量部で含まれる、請求項１から６のいずれか一項に記載のディスプレイパネル用視認性改善フィルム。
【請求項８】
前記光硬化性樹脂層の厚さは、２〜２０μｍである、請求項１から７のいずれか一項に記載のディスプレイパネル用視認性改善フィルム。
【請求項９】
ＪＩＳ  Ｋ  ７１３６基準に従い測定されたヘイズ値が１５％以下である、請求項１から８のいずれか一項に記載のディスプレイパネル用視認性改善フィルム。
【請求項１０】
ＪＩＳ  Ｋ  ７３６１基準に従い測定された光透過度値が８０以上である、請求項１から９のいずれか一項に記載のディスプレイパネル用視認性改善フィルム。
【請求項１１】
５００ｇ荷重でＨＢ以上の鉛筆軽度を示す、請求項１から１０のいずれか一項に記載のディスプレイパネル用視認性改善フィルム。
【請求項１２】
前記基材は、ガラス、ポリエチレンテレフタレート（ｐｏｌｙｅｔｈｙｌｅｎｅｔｅｒｅｐｈｔａｌａｔｅ，ＰＥＴ）、エチレンビニルアセテート（ｅｔｈｙｌｅｎｅ  ｖｉｎｙｌ  ａｃｅｔａｔｅ，ＥＶＡ）、環状オレフィン重合体（ｃｙｃｌｉｃ  ｏｌｅｆｉｎ  ｐｏｌｙｍｅｒ，ＣＯＰ）、環状オレフィン共重合体（ｃｙｃｌｉｃ  ｏｌｅｆｉｎ  ｃｏｐｏｌｙｍｅｒ，ＣＯＣ）、ポリアクリレート（ｐｏｌｙａｃｒｙｌａｔｅ，ＰＡＣ）、ポリカーボネート（ｐｏｌｙｃａｒｂｏｎａｔｅ、ＰＣ）、ポリエチレン（ｐｏｌｙｅｔｈｙｌｅｎｅ，ＰＥ）、ポリメチルメタクリレート（ｐｏｌｙｍｅｔｈｙｌｍｅｔｈａｃｒｙｌａｔｅ，ＰＭＭＡ）、ポリエーテルエーテルケトン（ｐｏｌｙｅｔｈｅｒｅｔｈｅｒｋｅｔｏｎ，ＰＥＥＫ）、ポリエチレンナフタレート（ｐｏｌｙｅｔｈｙｌｅｎｅｎａｐｈｔｈａｌａｔｅ，ＰＥＮ）、ポリエーテルイミド（ｐｏｌｙｅｔｈｅｒｉｍｉｄｅ，ＰＥＩ）、ポリイミド（ｐｏｌｙｉｍｉｄｅ，ＰＩ）、ＭＭＡ（ｍｅｔｈｙｌ  ｍｅｔｈａｃｒｙｌａｔｅ）、フッ素系樹脂、およびトリアセチルセルロース（ｔｒｉａｃｅｔｙｌｃｅｌｌｕｌｏｓｅ，ＴＡＣ）からなる群より選ばれる１種以上を含む、請求項１から１１のいずれか一項に記載のディスプレイパネル用視認性改善フィルム。
【請求項１３】
ディスプレイパネルおよび請求項１から１２のいずれか一項に記載のディスプレイパネル用視認性改善フィルムを含む、ディスプレイ装置。
【発明の詳細な説明】
【技術分野】
【０００１】
［関連出願との相互引用］
本出願は、２０１７年１１月２８日付韓国特許出願第１０−２０１７−０１６０６３６号に基づいた優先権の利益を主張し、当該韓国特許出願の文献に開示されたすべての内容は本明細書の一部として含まれている。
【０００２】
本発明は、ディスプレイパネル用視認性改善フィルムおよびそれを含むディスプレイ装置に関する。
【０００３】
より詳細には、特定の大きさおよび形態を有する形態の金属コーティング無機酸化物微粒子を含み、特にレーザポインタに対する視認性を高めることができながらも、輝度とコントラスト比など優れた光学的特性を示すことができるディスプレイパネル用視認性改善フィルムと、前記ディスプレイパネル用視認性改善フィルムを含むディスプレイ装置に関する。
【背景技術】
【０００４】
講義や、会議、発表などでプレゼンテーションを行う場合、一般的にはディスプレイ装置で資料画像を再生し、資料画像の上にレーザポインタを用いてスクリーンなどを指しながらプレゼンテーションをする。
【０００５】
従来には、ビームプロジェクタをスクリーンや壁に投影してプレゼンテーションを行うことが多かった。しかし、プロジェクタ方式は、コントラスト比と画質が良くない短所があった。最近では、ＬＣＤ、ＰＤＰ、ＯＬＥＤなど多様な駆動方式の大型ディスプレイパネルが多く供給され、ディスプレイ自体に直接画像を表示してプレゼンテーションを行うことが可能になった。
【０００６】
しかし、ディスプレイ装置は、発光特性があり、特定角度の正反射以外にレーザ光を散乱させることができる因子がないので、レーザポインタの視認性が顕著に低下する短所がある。
【０００７】
したがって、過度な追加工程なしでディスプレイ装置でレーザポインタの視認性を改善する方法に対する開発がまだ求められている。
【発明の概要】
【発明が解決しようとする課題】
【０００８】
本発明は、ＬＣＤ、ＰＤＦ、ＯＬＥＤなどのディスプレイパネルにおいて、低コストでレーザポインタに対する視認性を向上させることができながらも、優れた物理的、光学的特性を示すことができるディスプレイパネル用視認性改善フィルムおよびそれを含むディスプレイ装置を提供する。
【課題を解決するための手段】
【０００９】
本発明は、
基材；および
前記基材の少なくとも一面に備えられた光硬化性樹脂層を含み；
前記光硬化性樹脂層は、平均粒径が１〜１０μｍである金属コーティング無機酸化物微粒子を分散した形態で含み；
下記計算式１で表される相対視認性評価値が４以上である；
ディスプレイパネル用視認性改善フィルムを提供する。
【００１０】
［計算式１］
視認性評価値＝Ｂ１／Ａ１
【００１１】
前記計算式１において、
Ａ１は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルムをガラススライドに接合した後、ブラックアクリル板上に置いて、法線の４５゜方向でレーザ光を照射したとき正面で測定される輝度値であり、
Ｂ１は、前記ディスプレイパネル用視認性改善フィルムをガラススライドに接合した後、ブラックアクリル板上に置いて法線の４５゜方向で同じレーザ光を照射したとき正面で測定される輝度値である。
【００１２】
また、本発明は、ディスプレイパネルおよび上述したディスプレイパネル用視認性改善フィルムを含むディスプレイ装置を提供する。
【発明の効果】
【００１３】
本発明のディスプレイパネル用視認性改善フィルムによれば、ディスプレイ装置上で低下したレーザポインタの視認性を顕著に向上させることができる。
【００１４】
また、このような効果は、ディスプレイの駆動方式やパネル内部のカラーフィルタ、積層構造などに対する変更なしにディスプレイパネルの外部にフィルムの形態で適用することによって得ることができるので、過度な工程変更やコスト増加を必要としないため生産コストを節減することができる。
【発明を実施するための形態】
【００１５】
本発明のディスプレイパネル用視認性改善フィルムは、
基材；および
前記基材の少なくとも一面に備えられた光硬化性樹脂層を含み；
前記光硬化性樹脂層は、平均粒径が１〜１０μｍである金属コーティング無機酸化物微粒子を分散した形態で含み；
下記計算式１で表される相対視認性評価値が４以上である。
【００１６】
［計算式１］
視認性評価値＝Ｂ１／Ａ１
【００１７】
前記計算式１において、
Ａ１は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルムを、ガラススライドに接合した後、ブラックアクリル板上に置いて法線の４５゜方向でレーザ光を照射したとき正面で測定される輝度値であり、
Ｂ１は、前記ディスプレイパネル用視認性改善フィルムをガラススライドに接合した後、ブラックアクリル板上に置いて法線の４５゜方向で同じレーザ光を照射したとき正面で測定される輝度値である。
【００１８】
また、本発明のディスプレイ装置は、ディスプレイパネルおよび上述したディスプレイパネル用視認性改善フィルムを含む。
【００１９】
本明細書において「上面」という用語は、フィルムがディスプレイパネルに取り付けられたときに視聴者側に向かうように配置された面を意味し、「上部」は視聴者側に向かう方向を意味する。逆に、「下面」または「下部」はフィルムがディスプレイパネルに取り付けられたとき、視聴者の反対側に向かうように配置された面または方向を意味する。
【００２０】
本明細書において、単にヘイズ値、あるいは全体ヘイズ値とは、フィルムに他の処理をせず、それ自体に対して測定したヘイズ値（Ｈｔ）を意味する。このような全体ヘイズ値（Ｈｔ）は、フィルムの表面凹凸から起因するヘイズ値とフィルム内部に含まれた粒子などから起因するヘイズ値の合計によって示す。
【００２１】
また、本明細書において使われる用語は、単に例示的な実施例を説明するために使われたものであり、本発明を限定する意図ではない。単数の表現は文脈上明白に異なる意味を示さない限り、複数の表現を含む。本明細書において、「含む」、「備える」または「有する」などの用語は、実施された特徴、数字、段階、構成要素またはこれらを組み合わせたものが存在することを指定しようとするものであり、一つまたはそれ以上の他の特徴や数字、段階、構成要素、またはこれらを組み合わせたものなどの存在または付加の可能性をあらかじめ排除しないものとして理解されなければならない。
【００２２】
また、本発明において、各層または要素が各層または要素の「上に」または「の上に」形成されるものとして言及される場合は、各層または要素が直接各層または要素の上に形成されることを意味するか、他の層または要素が各層の間、対象体、基材上にさらに形成され得ることを意味する。
【００２３】
本発明は多様な変更を加えることができ、様々な形態を有することができるため、特定の実施例を例示して下記で詳細に説明する。しかし、これは本発明を特定の開示形態に対して限定しようとするためではなく、本発明の思想および技術範囲に含まれるすべての変更、均等物ないし代替物を含むものとして理解しなければならない。
【００２４】
以下、本発明のディスプレイパネル用視認性改善フィルム、およびそれを含むディスプレイ装置についてより詳細に説明する。
【００２５】
本発明の一実施形態によれば、
基材；および
前記基材の少なくとも一面に備えられた光硬化性樹脂層を含み；
前記光硬化性樹脂層は、平均粒径が１〜１０μｍである金属コーティング無機酸化物微粒子を分散した形態で含み；
下記計算式１で表される相対視認性評価値が４以上である；
ディスプレイパネル用視認性改善フィルムが提供される。
【００２６】
［計算式１］
視認性評価値＝Ｂ１／Ａ１
【００２７】
前記計算式１において、
Ａ１は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルムをガラススライドに接合した後、ブラックアクリル板上に置いて法線の４５゜方向でレーザ光を照射したとき正面で測定される輝度値であり、
Ｂ１は、前記ディスプレイパネル用視認性改善フィルムをガラススライドに接合した後、ブラックアクリル板上に置いて法線の４５゜方向で同じレーザ光を照射したとき正面で測定される輝度値である。
【００２８】
本発明のコーティング組成物を用いて形成されたディスプレイパネル用視認性改善フィルムは、レーザポインタに使われる波長領域の光に対して特徴的な反射／散乱特性を示すことができ、レーザポインタの視認性向上に寄与することができる。
【００２９】
このようなディスプレイパネル用視認性改善フィルムは、光硬化性官能基を含むバインダの硬化物、および前記光硬化性バインダの内部に分散した金属コーティング無機酸化物微粒子を含む。
【００３０】
前記金属コーティング無機酸化物微粒子とは、一種のコア−シェル形態でガラスなど、無機酸化物微粒子を中心部に含み、それを囲んだ形態で金属コーティングがなされ、ガラス成分が外部に露出されない形態の粒子を意味する。
【００３１】
一般的に使われるディスプレイパネル用フィルムとしては、ガラス、ポリエチレンテレフタレート（ｐｏｌｙｅｔｈｙｌｅｎｅｔｅｒｅｐｈｔａｌａｔｅ，ＰＥＴ）などのポリエステル（ｐｏｌｙｅｓｔｅｒ）、エチレンビニルアセテート（ｅｔｈｙｌｅｎｅ  ｖｉｎｙｌ  ａｃｅｔａｔｅ，ＥＶＡ）などのポリエチレン（ｐｏｌｙｅｔｈｙｌｅｎｅ）、環状オレフィン重合体（ｃｙｃｌｉｃ  ｏｌｅｆｉｎ  ｐｏｌｙｍｅｒ，ＣＯＰ）、環状オレフィン共重合体（ｃｙｃｌｉｃ  ｏｌｅｆｉｎ  ｃｏｐｏｌｙｍｅｒ，ＣＯＣ）、ポリアクリレート（ｐｏｌｙａｃｒｙｌａｔｅ，ＰＡＣ）、ポリカーボネート（ｐｏｌｙｃａｒｂｏｎａｔｅ、ＰＣ）、ポリエチレン（ｐｏｌｙｅｔｈｙｌｅｎｅ，ＰＥ）、ポリメチルメタクリレート（ｐｏｌｙｍｅｔｈｙｌｍｅｔｈａｃｒｙｌａｔｅ，ＰＭＭＡ）、ポリエーテルエーテルケトン（ｐｏｌｙｅｔｈｅｒｅｔｈｅｒｋｅｔｏｎ，ＰＥＥＫ）、ポリエチレンナフタレート（ｐｏｌｙｅｔｈｙｌｅｎｅｎａｐｈｔｈａｌａｔｅ，ＰＥＮ）、ポリエーテルイミド（ｐｏｌｙｅｔｈｅｒｉｍｉｄｅ，ＰＥＩ）、ポリイミド（ｐｏｌｙｉｍｉｄｅ，ＰＩ）、ＭＭＡ（ｍｅｔｈｙｌ  ｍｅｔｈａｃｒｙｌａｔｅ）、フッ素系樹脂またはトリアセチルセルロース（ｔｒｉａｃｅｔｙｌｃｅｌｌｕｌｏｓｅ，ＴＡＣ）などからなる基材が挙げられる。
【００３２】
前記基材の中でも特にトリアセチルセルロース（ＴＡＣ）フィルムが光学的特性に優れるため多く使われている。
【００３３】
発明の一実施例によれば、前記光硬化性樹脂層は、基材の一面あるいは両面に形成されることもできる。特に、前記樹脂層が基材の上部、すなわち視聴者方向に向かうように形成される場合、前記樹脂層はハードコート層の役割を兼ねることができる。
【００３４】
本発明の一実施形態によれば、基材上にコーティングおよび紫外線硬化して光硬化性樹脂層を形成し、ディスプレイパネルの少なくとも一面上に積層してディスプレイパネル用視認性改善フィルムとして使用できるコーティング組成物を使用する。
【００３５】
本発明のディスプレイパネル用視認性改善フィルムを製造するためのコーティング組成物は、光硬化性官能基を含むバインダ；前記バインダ内に分散しており、１〜１０μｍである金属コーティング無機酸化物微粒子；光重合開始剤；および溶媒などを含み得る。前記光硬化性官能基を含むバインダは、紫外線によって重合反応を起こすことができる不飽和官能基を含む化合物であれば、特に制限されないが、光硬化性官能基として（メタ）アクリレート基、アリル基、アクリロイル基、またはビニル基を含む化合物であり得る。本発明の一実施例によれば、前記光硬化性官能基を含むバインダは、多官能アクリレート系モノマー、多官能アクリレート系オリゴマー、および多官能アクリレート系弾性高分子からなる群より選ばれる１種以上であり得る。
【００３６】
本発明の明細書でアクリレート系とは、アクリレートだけでなくメタクリレート、またはアクリレートやメタクリレートに置換基が導入された誘導体をすべて意味する。
【００３７】
前記多官能アクリレート系モノマーは、アクリレート系官能基を２個以上で含むモノマーを意味する。より具体的には、例えばヘキサンジオールジアクリレート（ＨＤＤＡ）、トリプロピレングリコールジアクリレート（ＴＰＧＤＡ）、エチレングリコールジアクリレート（ＥＧＤＡ）、トリメチロールプロパントリアクリレート（ＴＭＰＴＡ）、トリメチロールプロパンエトキシトリアクリレート（ＴＭＰＥＯＴＡ）、グリセリンプロポキシル化トリアクリレート（ＧＰＴＡ）、ペンタエリスリトールトリ（テトラ）アクリレート（ＰＥＴＡ）、またはジペンタエリスリトールヘキサアクリレート（ＤＰＨＡ）などが挙げられるが、本発明のコーティング組成物がこれに制限されるものではない。前記多官能アクリレート系モノマーは、互いに架橋されて保護フィルムに一定の鉛筆強度と耐摩耗性を付与する役割をする。
【００３８】
前記多官能アクリレート系モノマーは単独でまたは互いに異なる種類を組み合わせて使用することができる。
【００３９】
前記多官能アクリレート系オリゴマーは、アクリレート官能基を２個以上で含むオリゴマーであり、重量平均分子量が約１，０００〜約１０，０００ｇ／ｍｏｌ、または約１，０００〜約５，０００ｇ／ｍｏｌ、または約１，０００〜約３，０００ｇ／ｍｏｌの範囲を有することができる。
【００４０】
また、本発明の一実施例によれば、前記多官能アクリレート系オリゴマーは、ウレタン（ｕｒｅｔｈａｎｅ）、エチレンオキシド（ｅｔｈｙｌｅｎｅ  ｏｘｉｄｅ）、プロピレンオキシド（ｐｒｏｐｙｌｅｎｅ  ｏｘｉｄｅ）、またはカプロラクトン（ｃａｐｒｏｌａｃｔｏｎｅ）中の１種以上で変性されたアクリレート系オリゴマーであり得る。前記変性された多官能アクリレート系オリゴマーを使用する場合、変性によって前記多官能アクリレート系オリゴマーに柔軟性がさらに付与されて保護フィルムのカール特性および可撓性が増加することができる。
【００４１】
前記多官能アクリレート系オリゴマーは、単独でまたは互いに異なる種類を組み合わせて使用することができる。
【００４２】
前記多官能アクリレート系弾性高分子は、柔軟性と弾性に優れ、アクリレート官能基を２個以上含む高分子であり、重量平均分子量が約１００，０００〜約８００，０００ｇ／ｍｏｌ、または約１５０，０００〜約７００，０００ｇ／ｍｏｌ、または約１８０，０００〜約６５０，０００ｇ／ｍｏｌの範囲を有することができる。
【００４３】
前記多官能アクリレート系弾性高分子を含むコーティング組成物を用いて形成した保護フィルムは、機械的物性を確保しながらも高い弾性または柔軟性を確保することができ、カール（ｃｕｒｌ）またはクラック（ｃｒａｃｋ）の発生も最小化することができる。
【００４４】
前記多官能アクリレート系弾性高分子のまた他の例としてはウレタン系アクリレート高分子が挙げられる。前記ウレタン系アクリレート高分子はアクリルポリマーの主鎖にウレタン系アクリレートオリゴマーが側鎖として連結されている形態を有する。
【００４５】
一方、本発明の一実施例によれば、前記コーティング組成物は、金属コーティング無機酸化物微粒子を含みレーザポインタに対する特徴的な光散乱特性を示すことができる。
【００４６】
前記コーティング組成物が金属コーティング無機酸化物微粒子を含むとき、それを用いて硬化した光硬化性樹脂層はレーザポインタに用いられるレーザ光を効果的に反射および散乱させ、視認性を高めることができる。
【００４７】
一般的に、ディスプレイパネル用フィルムなどを製造する場合、コーティング組成物などに有機粒子あるいは酸化金属などの無機微粒子を使用する場合が多いが、これは該当粒子が高い透過率を有しているからである。
【００４８】
このような透過型粒子などは、主に屈折と回折によって光散乱を起こす反面、金属粒子は光を反射させる。さらに具体的には、透過型粒子の場合、光が通る経路に沿って回折と屈折による光散乱が連続して起き、これにより、光が広がり曇った光が現れるが、金属粒子の場合には光を透過させず反射によって光散乱が発生するので、光の経路に沿って散乱が連続して発生せず、光の広がり現象が発生しなくなる。
【００４９】
特に、バインダとの屈折率差が大きい二酸化チタン（ＴｉＯ２）粒子などの金属酸化物系無機粒子を用いる場合、高い光散乱効果を得ることができるが、粒子の高い透過率によってコントラスト比が大きく低下する短所がある。
【００５０】
ディスプレイ装置のコントラスト比は、ディスプレイパネルから出る画像の明るさとフィルムによる明るさ差に起因するものであるが、透過型粒子を使用する場合、粒子によってフィルム内の明るさが増加し、結局パネルとフィルムとの間の明るさの差が小さくなるので、コントラスト比が低下する。
【００５１】
したがって、本願発明の実施形態によるディスプレイパネル用フィルムは、金属コーティング無機酸化物微粒子を使用し、レーザポインタ光の視認性を向上させることができながらも、同時に高いコントラスト比を実現することができる。
【００５２】
特に、金属コーティング無機酸化物微粒子の場合、金属粒子に比べて相対的に価格が安いながらも、視認性を上昇させることができる長所があり、また、内部に含まれたガラスなど、無機酸化物微粒子の形状に応じて、粒子自体の形状を簡単に調節し、フィルムのヘイズ値など他の光学的物性を阻害せず、視認性を高めることができるという長所がある。
【００５３】
前記金属コーティング無機酸化物微粒子の平均粒径は、光の散乱効果を最適化する側面から１μｍ以上であり得、ヘイズおよびコーティングの厚さを適切にするための側面から１０μｍ以下であり得る。さらに好ましくは約３〜約７μｍ、または約４〜約６μｍの粒子であり得る。
【００５４】
前記金属コーティング無機酸化物微粒子の平均粒径が過度に小さい場合、光の散乱によるレーザポインタ光に対する視認性改善効果が微々たり、前記金属コーティング無機酸化物微粒子の平均粒径が過度に大きい場合、フィルムの表面に突出を形成し、透明度、透過度など光学的物性を低下させる要因になる。
【００５５】
前記金属コーティング無機酸化物微粒子の平均粒径は、前記樹脂層に含まれる全体金属コーティング無機酸化物微粒子の粒径を確認して求めることができ、前記金属コーティング無機酸化物微粒子の粒径は、前記樹脂層の断面などで確認可能である。また、前記金属コーティング無機酸化物微粒子の平均粒径は、前記樹脂層の製造時に使用される全体金属コーティング無機酸化物微粒子の粒径やこれらの平均粒径によっても確認可能である。
【００５６】
前記金属コーティング無機酸化物微粒子は、１〜１０μｍの平均粒径を有する個別微粒子の群（ｇｒｏｕｐ）であり得、このような群（ｇｒｏｕｐ）に含まれる個別微粒子は０．０５〜５０μｍの粒径を有することができる。より具体的には、前記群（ｇｒｏｕｐ）に含まれる個別微粒子の９５％、または９９％が０．０５〜５０μｍの粒径を有することができる。
【００５７】
このような条件を満足する微粒子は、より具体的な例として、アルミニウム、金、銀、マグネシウム、白金、銅、チタン、ジルコニウム、ニッケル、スズ、ケイ素、およびクロムからなる群より選ばれた１種以上金属が無機酸化物コアを囲む形態で形成された粒子などが挙げられるが、本発明が必ずしもこれに制限されるものではない。
【００５８】
そして、前記金属コーティング無機酸化物微粒子は、金属成分を約５〜約５０ｗｔ％で含む形態であり得る。
【００５９】
本発明の一実施例によれば、前記光硬化性官能基を含むバインダの総重量を１００重量部とする時、前記金属コーティング無機酸化物微粒子を約１〜約２０重量部、または約１〜約１０重量部、好ましくは約１〜約５重量部、最も好ましくは約１．１５〜約３重量部で含み得る。
【００６０】
前記金属コーティング無機酸化物微粒子が過度に少なく含まれると、これによる該当波長での光反射効果が微々たり、レーザポインタの視認性向上効果が充分でなく、過度に多く含まれる場合、ディスプレイ装置の色再現性および輝度が低下してコーティング組成物の他の物性が低下し得るので、このような観点から前記範囲で含まれることが好ましい。
【００６１】
そして、この時、前記金属コーティング無機酸化物微粒子は、平均粒径が約１〜約７μｍであり、扁平率が約０．５以上、好ましくは約０．７以上、または約０．９以下の板状粒子であり得る。
【００６２】
扁平率（ｆｌａｔｔｅｎｉｎｇ）とは、楕円率（ｅｌｌｉｐｔｉｃｉｔｙ）にも呼ばれ、３次元回転楕円体の扁平な程度を示す量であり、長い直径をａ、短い半径をｂとしたとき、（ａ−ｂ）／ａで表される値である。球の扁平率は０であり、平面の扁平率は１である。
【００６３】
扁平率が過度に小さい場合、前記金属コーティング無機酸化物微粒子の含有量に対して散乱効率が低下し、視認性を効果的に高めることができない問題が発生し得る。
【００６４】
一方、このような金属コーティング無機酸化物微粒子は、単独で使用することもできるが、光硬化性樹脂層に混合されたとき、分散性を高めるための側面から、分散液にあらかじめ分散している形態で使用することがさらに好ましい。
【００６５】
本発明のコーティング組成物に含まれる前記光重合開始剤としては、１−ヒドロキシ−シクロヘキシル−フェニルケトン、２−ヒドロキシ−２−メチル−１−フェニル−１−プロパノン、２−ヒドロキシ−１−［４−（２−ヒドロキシエトキシ）フェニル］−２−メチル−１−プロパノン、メチルベンゾイルホルマート、α，α−ジメトキシ−α−フェニルアセトフェノン、２−ベンゾイル−２−（ジメチルアミノ）−１−［４−（４−モルホリニル）フェニル］−１−ブタノン、２−メチル−１−［４−（メチルチオ）フェニル］−２−（４−モルホリニル）−１−プロパノンジフェニル（２，４，６−トリメチルベンゾイル）−ホスフィンオキシド、またはビス（２，４，６−トリメチルベンゾイル）−フェニルホスフィンオキシドなどが挙げられるが、これに制限されない。また、現在の市販されている商品としは、Ｉｒｇａｃｕｒｅ  １８４、Ｉｒｇａｃｕｒｅ  ５００、Ｉｒｇａｃｕｒｅ  ６５１、Ｉｒｇａｃｕｒｅ  ３６９、Ｉｒｇａｃｕｒｅ  ９０７、Ｄａｒｏｃｕｒ  １１７３、Ｄａｒｏｃｕｒ  ＭＢＦ、Ｉｒｇａｃｕｒｅ  ８１９、Ｄａｒｏｃｕｒ  ＴＰＯ、Ｉｒｇａｃｕｒｅ  ９０７、Ｅｓａｃｕｒｅ  ＫＩＰ  １００Ｆなどが挙げられる。これら光重合開始剤は単独でまたは互いに異なる２種以上を混合して使用することができる。
【００６６】
本発明の一実施例によれば、前記光重合開始剤の含有量は、特に制限されないが、全体コーティング組成物の物性を阻害せず、効果的な光重合を達成するために前記光硬化性官能基を含むバインダの総重量を１００重量部とするとき、前記光重合開始剤を約０．１〜約１０重量部で含み得る。
【００６７】
本発明のコーティング組成物に含まれる前記有機溶媒としては、メタノール、エタノール、イソプロピルアルコール、ブタノールなどのアルコール系溶媒、２−メトキシエタノール、２−エトキシエタノール、１−メトキシ−２−プロパノールなどのアルコキシアルコール系溶媒、アセトン、メチルエチルケトン、メチルイソブチルケトン、メチルプロピルケトン、シクロヘキサノンなどのケトン系溶剤、プロピレングリコールモノプロピルエーテル、プロピレングリコールモノメチルエーテル、エチレングリコールモノエチルエーテル、エチレングリコールモノプロピルエーテル、エチレングリコールモノブチルエーテル、ジエチレングリコールモノメチルエーテル、ジエチルグリコールモノエチルエーテル、ジエチルグリコールモノプロピルエーテル、ジエチルグリコールモノブチルエーテル、ジエチレングリコール−２−エチルヘキシルエーテルなどのエーテル系溶媒、ベンゼン、トルエン、キシレンなどの芳香族溶媒などを単独でまたは混合して使用することができる。
【００６８】
本発明の一実施例によれば、前記有機溶媒の含有量は、コーティング組成物の物性を低下させない範囲内で多様に調節できるので、特に制限しないが、前記光硬化性官能基を含むバインダ１００重量部に対して約５０〜約２００重量部、好ましくは約１００〜約２００重量部で含み得る。前記有機溶媒が前記範囲にあるとき適切な流動性および塗布性を有することができる。
【００６９】
一方、本発明のコーティング組成物は、上述した成分の他にも界面活性剤、酸化防止剤、ＵＶ安定剤、レベリング剤、防汚剤など本発明が属する技術分野で通常使用される添加剤をさらに含み得る。また、その含有量は本発明のコーティング組成物の物性を低下させない範囲内で多様に調節できるので、特に制限しないが、例えば全体コーティング組成物１００重量部に対して約０．１〜約１０重量部で含まれ得る。
【００７０】
本発明の一実施例によれば、前記コーティング組成物を用いて形成した光硬化性樹脂層は、乾燥および硬化後に約２〜２０μｍの厚さを有し得、前記のような厚さ範囲内で適切な光学物性および物理的特性を示すことができる。
【００７１】
前記のような本発明のディスプレイパネル用視認性改善フィルムは、透明プラスチック基材にコーティング組成物を塗布して光硬化させて形成することができる。
【００７２】
コーティング組成物およびそれを構成する各成分に対する具体的な説明および例示は上述したとおりである。
【００７３】
前記コーティング組成物を塗布する方法は、本技術が属する技術分野で用いられる方法であれば特に制限されず、例えばバーコーティング方式、ナイフコーティング方式、ロールコーティング方式、ブレードコーティング方式、ダイコーティング方式、マイクログラビアコーティング方式、コンマコーティング方式、スロットダイコーティング方式、リップコーティング方式、またはソリューションキャスティング方式などを用いることができる。
【００７４】
次に、塗布されたコーティング組成物に紫外線を照射して光硬化反応を行うことによって保護フィルムを形成することができる。前記紫外線を照射する前にコーティング組成物の塗布面を平坦化し、コーティング組成物に含まれた溶媒を揮発させるために乾燥する過程をさらに行い得る。
【００７５】
前記紫外線の照射量は、例えば約２０〜約６００ｍＪ／ｃｍ２であり得る。紫外線照射の光源としては本技術が属する技術分野で用いられるものであれば特に制限されず、例えば高圧水銀ランプ、メタルハライドランプ、ブラックライト（ｂｌａｃｋ  ｌｉｇｈｔ）蛍光ランプなどを用いることができる。
【００７６】
前記本発明のディスプレイパネル用視認性改善フィルムは、前述したように特定形状の金属コーティング無機酸化物微粒子を含み、液晶ディスプレイでレーザポインタによって入射されるレーザ光を効果的に反射および散乱させることができ、レーザポインタの視認性を高めることができながらも、輝度とコントラスト比が高く、優れた画質の画像を実現することができるディスプレイ装置を提供することができる。
【００７７】
具体的には、前記ディスプレイパネル用視認性改善フィルムは、下記計算式１で表される相対視認性評価値が４以上である。
【００７８】
［計算式１］
視認性評価値＝Ｂ１／Ａ１
【００７９】
前記計算式１において、
Ａ１は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルム、より一層好ましくは透過度が９０〜９５であり、ヘイズ値が２２〜２５であるフィルム、最も好ましくは透過度が約９０であり、ヘイズ値が約２２であるフィルムをガラススライドに接合した後、ブラックアクリル板上に置いて、法線の４５゜方向でレーザ光を照射したとき正面で測定される輝度値であり、
Ｂ１は、前記ディスプレイパネル用視認性改善フィルムをガラススライドに接合した後、ブラックアクリル板上に置いて、法線の４５゜方向で同じレーザ光を照射したとき正面で測定される輝度値である。
【００８０】
上記の通りに、本発明のディスプレイパネル用視認性改善フィルムは、一般的なＵＶ硬化型コーティング層を用いる場合と比較したとき、金属コーティング無機酸化物微粒子による散乱／反射光で、一般的な光硬化性コーティング層に対してレーザポインタ光散乱による輝度が約５０％以上、好ましくは約６０％以上上昇する効果を実現することができ、これにより、レーザポインタの視認性を顕著に向上させることができる。
【００８１】
また、前記ディスプレイパネル用視認性改善フィルムは、下記計算式２で表される輝度比値が約８０％以上、好ましくは約８５〜約９５％であり、優れた光学的特性を有することもできる。
【００８２】
［計算式２］
輝度比＝（Ｂ２／Ａ２）×１００
【００８３】
前記計算式２において、
Ａ２は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルム、より一層好ましくは透過度が９０〜９５であり、ヘイズ値が２２〜２５であるフィルム、最も好ましくは透過度が約９０であり、ヘイズ値が約２２であるフィルムをガラススライドに接合した後、バックライト面に置いたとき、正面で測定される輝度値であり、
Ｂ２は、前記ディスプレイパネル用視認性改善フィルムをガラススライドに接合した後、バックライト面に置いたとき、正面で測定される輝度値である。
【００８４】
また、前記ディスプレイパネル用視認性改善フィルムは、下記計算式３で表される白濁度比値が１０以下、好ましくは約５以下であることであり得る。
【００８５】
［計算式３］
白濁度比＝Ｂ３／Ａ３
【００８６】
前記計算式３において、
Ａ３は、ＪＩＳ  Ｋ  ７３６１基準に従い測定された透過度が８０〜１００であり、ＪＩＳ  Ｋ  ７１３６基準に従い測定されたヘイズ値が２０〜２５であるフィルム、より一層好ましくは透過度が９０〜９５であり、ヘイズ値が２２〜２５であるフィルム、最も好ましくは透過度が約９０であり、ヘイズ値が約２２であるフィルムをガラススライドに接合した後、ブラックアクリル板上に置いて９ｌｘの条件に置いたとき、正面７ｃｍの高さで測定された輝度値（ｃｄ／ｍ２）であり、
Ｂ３は、前記ディスプレイパネル用視認性改善フィルムをガラススライドに接合した後、ブラックアクリル板上に置いて、９ｌｘの条件に置いたとき、正面７ｃｍの高さで測定された輝度値（ｃｄ／ｍ２）である。
【００８７】
そして、前記ディスプレイパネル用視認性改善フィルムは、ＪＩＳ  Ｋ  ７３６１に従い測定された透過度値（Ｔｔ）が約８０％以上、好ましくは約８０〜９０％で、高い光透過度を示すものであり得る。
【００８８】
また、前記ディスプレイパネル用視認性改善フィルムは、ＪＩＳ  Ｋ  ７１３６によって測定されたヘイズ値が、約１５％以下、または約１〜約１１％であり得る。
【００８９】
光学フィルムなどにおいて、フィルムの内部に含まれる導入粒子に応じて透過率およびヘイズ特性が変化するが、一般的には類似の光学特徴を有する光散乱粒子が多く含まれるほど透過度が低くなり、ヘイズが増加する傾向を示す。
【００９０】
しかし、使用する粒子の種類によっては透過度とヘイズの特徴的な関係を有することができる。特に金属コーティング無機酸化物微粒子は、樹脂層に含まれたとき、上述したような反射特性により、光に対する透過率を低くしながらも、一般的に使用される有機微粒子、または無機酸化物微粒子に比べて低いヘイズ値を示し得るため、特に、透過型光散乱粒子を使用する場合と比較したとき、同一の透過率値を示しても相対的に低いヘイズ値を有し得る特徴がある。
【００９１】
特に、光透過率値は、粒子含有量に応じて変化するが、透過率が過度に高い場合、光を散乱または反射させるための粒子の量が絶対的に不足し、適切な視認性を実現できない問題が発生し得、透過率が過度に低い場合、視認性は良いが、コントラスト比および輝度低下の問題が発生してディスプレイに実現しようする画像の画質が低下する問題が発生し得る。
【００９２】
したがって、上述した透過率（Ｔｔ）の範囲および、金属コーティング無機酸化物微粒子を使用することに起因する特徴的なヘイズ値を限定し、レーザポインタの使用に対して優れた視認性を有しながらも、同時に優れたコントラスト比を実現することができる。
【００９３】
本発明のディスプレイパネル用視認性改善フィルムにおいて、前記樹脂層が形成される基材は、通常ディスプレイパネル用に使用されるガラス、または透明性プラスチック樹脂を使用することができる。より具体的に本発明の一実施例によれば、ポリエチレンテレフタレート（ｐｏｌｙｅｔｈｙｌｅｎｅｔｅｒｅｐｈｔａｌａｔｅ，ＰＥＴ）などのポリエステル（ｐｏｌｙｅｓｔｅｒ）、エチレンビニルアセテート（ｅｔｈｙｌｅｎｅ  ｖｉｎｙｌ  ａｃｅｔａｔｅ，ＥＶＡ）などのポリエチレン（ｐｏｌｙｅｔｈｙｌｅｎｅ）、環状オレフィン重合体（ｃｙｃｌｉｃ  ｏｌｅｆｉｎ  ｐｏｌｙｍｅｒ，ＣＯＰ）、環状オレフィン共重合体（ｃｙｃｌｉｃ  ｏｌｅｆｉｎ  ｃｏｐｏｌｙｍｅｒ，ＣＯＣ）、ポリアクリレート（ｐｏｌｙａｃｒｙｌａｔｅ，ＰＡＣ）、ポリカーボネート（ｐｏｌｙｃａｒｂｏｎａｔｅ、ＰＣ）、ポリエチレン（ｐｏｌｙｅｔｈｙｌｅｎｅ，ＰＥ）、ポリメチルメタクリレート（ｐｏｌｙｍｅｔｈｙｌｍｅｔｈａｃｒｙｌａｔｅ，ＰＭＭＡ）、ポリエーテルエーテルケトン（ｐｏｌｙｅｔｈｅｒｅｔｈｅｒｋｅｔｏｎ，ＰＥＥＫ）、ポリエチレンナフタレート（ｐｏｌｙｅｔｈｙｌｅｎｅｎａｐｈｔｈａｌａｔｅ，ＰＥＮ）、ポリエーテルイミド（ｐｏｌｙｅｔｈｅｒｉｍｉｄｅ，ＰＥＩ）、ポリイミド（ｐｏｌｙｉｍｉｄｅ，ＰＩ）、ＭＭＡ（ｍｅｔｈｙｌ  ｍｅｔｈａｃｒｙｌａｔｅ）、フッ素系樹脂またはトリアセチルセルロース（ｔｒｉａｃｅｔｙｌｃｅｌｌｕｌｏｓｅ，ＴＡＣ）などが挙げられる。
【００９４】
好ましくは、前記基材はトリアセチルセルロース（ＴＡＣ）を含むフィルムであり得る。
【００９５】
前記基材の厚さは特に制限されないが、フィルムの軽度および他の物性を満足させる範囲として、約２０〜約１００μｍ、または約２０〜約６０μｍの厚さを有する基材を用いることができる。
【００９６】
本発明のディスプレイパネル用視認性改善フィルムは、５００ｇ荷重での鉛筆軽度がＨＢ以上、または１Ｈ以上、または２Ｈ以上であり得る。
【００９７】
また、摩擦試験機にスチールウール（ｓｔｅｅｌ  ｗｏｏｌ）＃０を取り付けた後２００ｇの荷重、または３００ｇ荷重、または４００ｇ荷重で１０回往復させる場合にスクラッチが発生しない耐摩耗性を示すことができる。
【００９８】
発明の一実施例によれば、前記ディスプレイパネル用視認性改善フィルムは、基材；前記基材の上部に備えられる樹脂層；および前記樹脂層の上部に形成される反射防止層および防眩性層のうちいずれか一つ以上の機能性コーティング層をさらに含む形態であり得る。
【００９９】
反射防止層は、従来のディスプレイパネル用フィルムにおける反射防止効果に加え、レーザポインタの使用時、正反射を防止することによってレーザポインタ光が正反射し、画像に向かう観察者の目に直接入射されることを効果的に防止することができる。このような反射防止層は、従来のディスプレイ装置用フィルム、あるいは偏光板用光学フィルムなどで使われていた一般的な反射防止層、具体的には、例えば屈折率が異なる多数の層を形成させて光の干渉を用いる反射防止層や反射防止コーティング（Ａｎｔｉ  ｒｅｆｌｅｃｔｉｏｎ，ＡＲ）などを特に制限なしで用いることができる。
【０１００】
また、前記防眩性層は、表面の凹凸で、レーザポインタを使用するとき、レーザポインタ光を乱反射させることによって、同様に画像に向かう観察者の目に直接正反射光が入射されるのを効果的に防止することができる。このような防眩性層は、樹脂に無機微粒子などのフィラーを分散させて表面に凹凸を付与する方法（Ａｎｔｉ−ｇｌａｒｅ，ＡＧ）などを特別な制限なしで使うことができる。
【０１０１】
上述した反射防止層および防眩性層などを備える場合、このような機能性コーティング層は、フィルムの最上部に位置することが好ましい。
【０１０２】
一方、本発明の他の一実施形態によれば、ディスプレイパネルおよび上述したディスプレイパネル用視認性改善フィルムを含むディスプレイ装置が提供される。
【０１０３】
この時、前記ディスプレイパネルは、駆動方式や構造などに特に制限されず、具体的には、ＬＣＤパネル、ＰＤＰパネル、あるいはＯＬＥＤパネルにもすべて適用されることができる。
【０１０４】
前記ディスプレイパネル用視認性改善フィルムとディスプレイパネルは、別途の接着剤などを使用してラミネーションすることにより接着させる。使用可能な接着剤としては当該技術分野に知られているものであれば特に制限されない。例えば、水系接着剤、一液型または二液型のポリビニルアルコール（ＰＶＡ）系接着剤、ポリウレタン系接着剤、エポキシ系接着剤、スチレンブタジエンゴム系（ＳＢＲ系）接着剤、またはホットメルト型接着剤などがあるが、本発明がこれらの例に限定されるものではない。
【０１０５】
また、前記樹脂層が粘着層の役割を兼ねることもできることは、上述した通りであり、樹脂層が粘着層の役割を兼ねない場合には、前記樹脂層が形成されていない基材面がディスプレイパネル側に付着するようにし、前記樹脂層は外側に位置するように積層し、レーザポインタが入射される側を直接対面する構造であることが好ましい。
【０１０６】
以下、発明の具体的な実施例により、発明の作用および効果をより詳細に説明する。ただし、このような実施例は発明の例示として提示されたものに過ぎず、発明の権利範囲はこれによって定められない。
【０１０７】
＜実施例＞
光硬化性官能基を有するバインダ成分として、
ペンタエリスリトールトリ（テトラ）アクリレート（以下、ＰＥＴＡ）；
６官能脂肪族ウレタンアクリレートオリゴマーであるＥＢＥＣＲＹＬ  １２９０（Ａｌｌｎｅｘ社）（以下、６ＵＡ）；
光重合開始剤としてＩｒｇａｃｕｒｅ  １８４（以下開始剤）；
添加剤としてＴ２７０（製造メーカー：ＴＥＧＯ、ポリエーテルシロキサン共重合体）（以下添加剤）；
有機溶媒として２−ＢｕＯＨとメチルエチルケトン（以下、ＭＥＫ）を混合し、下記表１の組成比に従いコーティング組成物を製造した。
【０１０８】
実施例において、金属コーティング無機酸化物微粒子としては、Ｐｏｔｔｅｒｓ  Ｉｎｄｕｓｔｒｉｅｓ  Ｉｎｃ社のｔｈｉｎ  ｇｌａｓｓ  ｆｌａｋｅ  ｓｉｌｖｅｒ粒子であるＳＧ０５ＴＦ４０（ｓｉｌｖｅｒ含有量：４０ｗｔ％、平均粒径：５μｍ、比重（ｓｐｅｃｉｆｉｃ  ｇｒａｖｉｔｙ）：３．５ｇ／ｃｃ）製品を使用した。（以下、Ｓ−Ｇ、固形分１０ｗｔ％であるトルエン分散液として使用）
【０１０９】
比較例１〜３の場合、Ａｍｅｓ  Ａｄｖａｎｃｅｄ  Ｍａｔｅｒｉａｌｓ社の銀粒子であるＳＦＴＰ−００１０（平均粒径：０．７μｍ、扁平率：０．５以下）製品を超音波処理して使用した。（以下、Ｓ、固形分１０ｗ％であるトルエン分散液として使用）
【０１１０】
比較例４〜６の場合、Ｃｈｅｍｏｕｒｓ社のチタニア粒子であるＴＳ−６２００（平均粒径：０．３９μｍ）を使用した。（以下、Ｔ、固形分６．３ｗ％であるブチルセロソルブ分散液として使用）
【０１１１】
比較例８および９の場合、金属コーティング無機酸化物微粒子として、Ｐｏｔｔｅｒｓ  Ｉｎｄｕｓｔｒｉｅｓ  Ｉｎｃ社のｔｈｉｎ  ｇｌａｓｓ  ｆｌａｋｅ  ｓｉｌｖｅｒ粒子であるＳＧ０５ＴＦ４０（ｓｉｌｖｅｒ含有量：４０ｗｔ％、平均粒径：５μｍ、比重（ｓｐｅｃｉｆｉｃ  ｇｒａｖｉｔｙ）：３．５ｇ／ｃｃ）製品を使用した。（以下、Ｓ−Ｇ、固形分１０ｗ％であるトルエン分散液として使用）
【０１１２】
バー（ｂａｒ）を用いて基材であるＴＡＣ（厚さ：８０μｍ）上にコートし、９０℃で２分３０秒間乾燥した後、水銀ランプで硬化させて（約２００ｍｊ／ｃｍ２）、平均乾燥厚さが約４〜約５μｍであるディスプレイパネル用視認性改善フィルムを製造した。
【０１１３】
比較例７では、ＪＩＳ  Ｋ  ７３６１基準に従い測定されたＴｔ値が約９０であり、ＪＩＳ  Ｋ  ７１３６基準に従い測定されたヘイズ値が約２２であるＬＧ  ＣｈｅｍのＡ２５フィルムを準備した。
【０１１４】
【表１】
2021504749.tif 000002
【０１１５】
Ｔｔ値の測定：
前記実施例および比較例で製造したディスプレイパネル用視認性改善フィルムに対して、Ｍｕｒａｋａｍｉ社のＨＭ−１５０  ｈａｚｅ  ｍｅｔｅｒを用いてＪＩＳ  Ｋ  ７３６１基準に従い透過度（Ｔｔ）値を測定した。
【０１１６】
ヘイズ値の測定：
Ｍｕｒａｋａｍｉ社のＨＭ−１５０  ｈａｚｅ  ｍｅｔｅｒを用いてＪＩＳ  Ｋ  ７１３６基準に従い前記実施例および比較例で製造したディスプレイパネル用視認性改善フィルムのヘイズ値を測定した。
【０１１７】
白濁度比の測定：
前記比較例７のディスプレイパネル用視認性改善フィルムを、粘着フィルムを用いてガラススライドに接合し、ブラックアクリル板上に置いて９ｌｘの条件に置いたとき、正面７ｃｍ高さで輝度値を測定し、（Ａ３）
実施例および比較例のディスプレイパネル用視認性改善フィルムに対して、同様の方法によってガラススライドに接合し、同様の条件で測定した輝度値を求めた後、（Ｂ３）
各実施例および比較例で測定された輝度値をマッチングし、白濁度比を計算した。（測定装備：Ｋｏｎｉｃａ  Ｍｉｎｏｌｔａ社、ＣＡ−２１０）
【０１１８】
輝度比の測定：
前記比較例７のディスプレイパネル用視認性改善フィルムを粘着フィルムを用いてガラススライドに接合し、電源が入ったＬＣＤパネルの上面に置いて正面５．５ｃｍ高さで測定した輝度値を求め、（Ａ２）
実施例および比較例のディスプレイパネル用視認性改善フィルムに対して、同様の方法によってガラススライドに接合し、同様の条件で測定した輝度値を求めた後、（Ｂ２）
各実施例および比較例で測定された輝度値をマッチングし、輝度比を計算した。（測定装備：Ｋｏｎｉｃａ  Ｍｉｎｏｌｔａ社、ＣＡ−２１０，ＬＣＤパネル：４．７インチ、Ｇｒａｙ  ｓｃａｌｅ  ２５５，２９７．２ｃｄ／ｍ２）
【０１１９】
測定は、３．５ｌｘ以下の暗室で行われた。
【０１２０】
レーザポインタの視認性評価：
前記比較例７のディスプレイパネル用視認性改善フィルムを粘着フィルムを用いてガラススライドに接合し、ブラックアクリル板上に置いて法線の４５゜方向で５３５ｎｍレーザを照射したとき、正面で測定した輝度値を求め、（Ａ１）
実施例および比較例のディスプレイパネル用視認性改善フィルムに対して、同様の方法によってガラススライドに接合し、同様の条件で測定した輝度値を求めた後、（Ｂ１）
各実施例および比較例で測定された輝度値をマッチングし、視認性評価値を計算した。（測定装備：Ｋｏｎｉｃａ  Ｍｉｎｏｌｔａ社、ＣＡ−２１０，レーザポインタ：３Ｍ社、ＬＰ−７０００）
【０１２１】
測定は、３．５ｌｘ以下の暗室で行われた。
【０１２２】
前記測定値を下記表２に整理した。
【０１２３】
【表２】
2021504749.tif 000003
【０１２４】
前記表を参照すると、本発明の一実施例によるディスプレイパネル用視認性改善フィルムは、金属コーティング無機酸化物微粒子を一定範囲で使用し、フィルムのヘイズ値が相対的に低いながらも、透過度値が非常に高く、また、比較例フィルムなどに比べて白濁度値が相対的に低いながらも輝度比値が高く、全体的に光学的物性が非常に優れながらも、レーザポインタ光に対する選択的な視認性を向上させ得ることを明確に確認することができる。
【０１２５】
一方、比較例の場合、レーザポインタ光に対する選択的な視認性を向上させる効果が充分でない場合が多く、特に、比較例８および９の場合、本願の実施例で使用したものと同じ種類の粒子を使用したが、視認性向上効果が本願の実施例には至らないことが分かる。
【０１２６】
一方、その他に他の比較例の場合、レーザポインタ光に対する選択的な視認性が良くない問題があるが、このような視認性を向上させるために各成分の含有量を調節する場合、透過度値が大きく低下したり、ヘイズ値が大きく増加するなど、他の光学物性において損する部分がかえってさらに多くなる。したがって、本願の実施例のように、レーザポインタ光に対する選択的な視認性、透過度、ヘイズ、白濁度、輝度比などの物性を同時に向上させることはかなり難しいという事実を明確に確認することができる。
【国際調査報告】
2021504749.tif 000004
2021504749.tif 000005
2021504749.tif 000006
2021504749.tif 000007